FR 2653708 A1 19910503 FR 8914139 A 19891027 L'invention concerne une feuille permettant de transférer une impression et/ou une écriture sur la surface d'un article, ce transfert étant effectué par ' application de chaleur et de pression. L'article peut être un article constitué de fibres naturelles ou synthétiques, ou tout autre article poreux, semiporeux ou non poreux. Il est bien connu d'imprimer sur un papier un motif, avec des encres d'impression contenant des liants thermoplastiques, et de transférer l'impression sur un tissu par application de pression et de chaleur. Un papier vendu par KIMBERLY-CLARK CORPORATION sous le nom de TRANS-EZE 3000 permet le transfert d'impressions obtenues par lithographie, sérigraphie, flexographie, rotogravure, offset sur des articles tissés ou non tissés en matériaux synthétiques ou naturels. Ce papier possède un revêtement pseudo-plastique qui constitue la surface d'impression et de transfert à chaud. Ce revêtement pseudo-plastique fond pendant le procédé de transfert à chaud et retourne très rapidement à un état pseudo-plastique pendant l'étape de refroidissement. I1 est nécessaire de peler la feuille de base pendant qu'elle est encore chaude. Un inconvénient de ce papier transfert est donc qu'il oblige à peler rapidement la feuille de base après l'étape de transfert à chaud. Un autre inconvénient d'un tel papier transfert est que les dessins transférés sur 11 article ne sont pas résistants au lavage, notamment dans le cas de chemisiers ou polos devant être lavés souvent. Un autre inconvénient de ce papier est qu'il faut utiliser des encres spéciales contenant des liants thermoplastiques. Le brevet américain US 4 235 657 de KIMBERLY-CLARK décrit un papier pour transfert à chaud de dessins sur des tissus naturels ou synthétiques ou sur d'autres articles poreux, semi-poreux, ou non poreux. La feuille transfert comprend un support flexible revêtu d'une première couche constituée d'une composition de polymère filmogène et d'une seconde couche constituée d'une autre composition de polymère filmogène. La première couche est une composition de copolymère de vinyle avec une cire de polyéthylène et sert de couche transfert. La seconde couche est réceptrice aux encres d'impression et a des propriétés adhésives qui se développent par la chaleur, ce qui permet une solidarisation permamente du dessin avec l'article. Cette seconde couche est constituée d'un ionomère en dispersion aqueuse. Lors du transfert, la première couche ne se transfère pas complètement sur l'article, mais se scinde entre le support et l'article. Un tel papier présente des inconvénients. En effet, la composition des encres doit être compatible avec les couches et plus particulièrement les encres doivent se ramollir en même temps que les première et seconde couches pendant le pressage à chaud. Un autre inconvénient d'un tel papier est que le transfert doit être effectué à des températures et des pressions relativement élevées, par exemple 1780C, à des pressions comprises entre environ 7 et 21 Pa (1 à 3 Psi). Un troisième inconvénient de ce papier est que le support doit être pelé après transfert lorsque les constituants des couches sont à l'état ramolli. Un autre inconvénient de ce papier est que l'image transférée sur un tissu bave et macule le tissu. La demande PCT-WO-04393 décrit une feuille transfert permettant de résoudre les inconvénients du papier de KIMBERLY, à savoir la compatibilité des encres utilisées pour l'impression avec les couches et le maculage du tissu. A cet effet, la demande PCT décrit une feuille transfert conventionnelle sur laquelle on a déposé une couche supplémentaire d'une résine Damar. Cependant, un tel papier a pour inconvénient qu'il est nécessaire d'acheter dans le commerce ou de fabriquer préalablement une feuille pour transfert à chaud et de déposer ensuite une couche de résine Damar sur ce papier; On obtient alors une feuille comportant de multiples couches et donc le prix de revient d'une telle feuille est élevé. Un autre inconvénient d'une feuille obtenue à partir d'une feuille transfert est que le pelage du support doit être fait à chaud et ne peut être fait à température ambiante (environ 250C). L'invention vise à pallier ces inconvénients. Un but de l'invention est de fournir une feuille pour le transfert d'impression et/ou d'écriture pour décorer et/ou imprimer la surface d'un article1 le transfert étant réalisé à chaud et la désolidarisation après transfert de la feuille et de l'article pouvant être réalisé à froid, par exemple à température ambiante. Un deuxième but de l'invention est de fournir une feuille transfert pouvant être imprimée et/ou écrite à l'aide de n'importe quelle encre. Un troisième but est de fournir une feuille transfert facile à fabriquer et dont le prix de revient est faible. Un quatrième but de ltinvention est de fournir une feuille transfert qui permette de décorer et/ou imprimer des textiles, l'impression transférée étant stable au lavage. Un autre but de l'invention est de fournir une feuille transfert permettant de transférer l'impression et/ou l'écriture à des pressions faibles. La demanderesse a de manière surprenante pu fabriquer une telle feuille transfert en plaçant une seule et unique couche transférable sur un support flexible, cette couche étant thermoplastique, réceptive aux agents d'impression et/ou d'écriture et pouvant s'accrocher sur les matériaux constitutifs de la surface de l'article. La feuille transfert selon l'invention possède un constituant de désolidarisation qui peut être introduit dans le support flexible et ayant pour fonction de permettre la désolidarisation complète à chaud ou à froid de la couche transférée par rapport au support. Selon un mode de réalisation de l'invention, le constituant de désolidarisation est sous forme de couche intermédiaire placée entre le support et la couche transférable ou aux liquides dans lesquels ils sont en dispersion, émulsion ou suspension. Ce constituant peut donc être introduit dans le support lors de sa fabrication ou sous forme d'une couche intermédiaire. La demanderesse a trouvé de manière surprenante que le constituant de désolidarisation ou la couche placée entre la couche tranférable et le support doit être une barrière aux solvants des constituants de la couche transférable. Ce constituant de désolidarisation intrinsèque au support ou sous forme de couche barrière empêche que, lors du dépôt sur le support des constituants de la couche transfert dans un solvant, les constituants ne pénètrent à l'intérieur du support flexible. La couche barrière favorise donc le dépôt en surface de la couche transfert et empêche sa pénétration au coeur du support.Lors de la désolidarisation, après transfert de la couche transfert munie de l'impression, d'avec le support, la couche barrière a pour fonction de favoriser le transfert total de la couche transférable et donc de permettre postérieurement une désolidarisation de la couche transférée, et ce à froid. Or, l'enlèvement du support, longtemps après le transfert, et donc par exemple à température ambiante, est très avantageux. En effet, sur des chaînes de fabrication, le transfert pourra se faire, dans une première étape, sur de grandes superficies d'article et dans une seconde étape, on pourra désolidariser l'article et la couche transférée du support revêtu de la couche barrière. Le constituant de désolidarisation peut par exemple être une composition d'un liant. Les liants qui peuvent être utilisés sont, entre autres, la fécule native ; l'amidon natif, notamment l'amidon de maïs, blé, pomme de terre ; l'ester phosphorique d'amidon ; l'amidon carboxyméthylé ; la fécule oxydée ; la fécule enzymée (enzyme : oe -amylase) ; l'amidon hydroxyéthylé ; la carboxyméthylcellulose ; l'acétate de polyvinyle ; des alginates, l'alcool polyvinylique ; une polyoléfine ; un copolymère acrylate d'éthyle, acrylonitrile, N-méthylolacrylamide, acide acrylique ; un copolymère butadiène, acrylonitrile, acide méthacrylique ; un copolymère styrène, butadiene, méthylacryl-amide ; et leurs mélanges. De préférence, on utilise un mélange 50 parties d'alcool polyvinylique, 50 parties d'amidon. Le constituant de désolidarisation peut également être une composition d'un agent anti-adhérent. Ces agents anti-adhérents peuvent être, entre autres, un silicone, un complexe organique de chrome, comme par exemple un stéarochlorure de chrome, et leurs mélanges Selon l'invention, la couche transférable est constituée d'un adhésif sensible à chaud par exemple, d'une résine ou une gomme, naturelle ou synthétique, thermoplastique à une température suffisamment élevée pour être transférée à chaud, mais compatible avec la température à laquelle résiste l'article sur lequel se réalise le transfert, tout en n'étant pas trop basse pour pouvoir résister au lavage. Par exemple, si l'article est un tissu de coton lavable à 400C, la résine sera thermoplastique et aura un point de fusion inférieur à 1800C mais supérieur à 400C. De plus, la résine devra être insoluble à l'eau et résistante aux détergents couramment utilisées pour effectuer des lessives. La couche transférable pourra, selon un exemple de réalisation préféré de l'invention, comprendre au moins une résine ou gomme, éventuellement au moins un liant, une charge minérale ou synthétique, et éventuellement un plastifiant de la résine ou de la gomme. La charge peut par exemple être choisie dans le groupe formé par le talc, les silices, le kaolin, les carbonates. Le liant de la couche transférable peut être par exemple une polyoléfine ; un copolymère acrylate d'éthyle, acrylonitrile, Nméthylolacrylamide, acide acrylique ; un copolymère butadiène, acrylonitrile, acide méthacrylique ; un copolymère styrène, butadiene, méthylacryl-amide, un copolymère d'éthylène acide acrylique et leurs mélanges. Selon un mode de réalisation de l'invention, le support, peut comporter une couche anti-tuilage et/ou anti-roulage. Les résines synthétiques thermoplastiques peuvent par exemple être les polymères ou copolymères d'éthylène, de chlorure de vinyle, de styrène, de méthacrylate de méthyle, d'acide acrylique ou méthacrylique, d'éthylène téréphtalate, des polyamides tels que les polyhexaméthylène adipamide, le polyundécanamide, les résines abiéto-formophénoliques et abiétomaléiques et leurs mélanges. Les résines naturelles thermoplastiques peuvent par exemple être la colophane, les copals durs et demi-durs, l'ambre, les damars, les baumes de benjoin, le styrax, les laques naturelles. Le support flexible peut être tout support résistant à la température à laquelle on transfère la couche de résine. Le support peut par exemple être une feuile fibreuse obtenue par voie humide, cette feuille contenant des fibres naturelles et/ou synthétiques et/ou minérales, des liants, des charges. Le support peut être une feuille en matière synthétique. L'invention concerne en outre un procédé de transfert d'impression et/ou d'écriture pour décorer et/ou imprimer une surface d'un article en utilisant une feuille décrite ci-dessus, ce procédé étant tel que - on imprime et/ou dessine un motif sur la face externe de la couche tranférable. - on applique la face externe de la couche transférable sur l'article, - on presse l'ensemble à une température supérieure ou égale au point de ramollissement de la couche transférable, - éventuellement, on laisse refroidir l'ensemble feuille/article à la température ambiante, - on désolidarise l'article muni de l'impression et de la couche transférable, du support muni de la couche intermédiaire. L'invention concerne en outre une composition de couche transférable contenant - au moins une résine ou gomme en dispersion aqueuse - au moins un liant - éventuellement un agent tensio-actif - de l'eau, de préférence - de 10 à 90 parties en poids de résine - de 5 à 50 parties de liant - de 0,1 à 10 parties d'un agent tensio-actif - 100 parties d'eau La température de pressage peut être comprise entre 40 et 1800C et la pression peut être comprise entre 0,7 et 2 Pascals. La description suivante, en regard des dessins et des exemples, permettra de comprendre comment l'invention peu être mise en pratique. La figure 1 est une vue en coupe d'un mode de réalisation de la feuille pour transfert à chaud selon l'invention, la feuille comportant des impressions. La figure 2 est une vue d'une machine permettant le transfert en continu d'impressions sur un article. La figure 3 montre le procédé de transfert d'une impression sur un article à partir de la feuille de transfert en utilisant des rouleaux chauffants qui appliquent la pression et la chaleur nécessaire pour faire le transfert. On a représenté sur la figure 1, une feuille F pour transfert à chaud d'une impression et/ou d'une écriture I pour décorer et/ou imprimer une surface d'un article. La feuille selon l'invention comprend un support flexible S, une couche transférable 1 et éventuellement une couche intermédiaire 2 de désolidarisation placée entre le support S et la couche transférable 1. Le support S est une feuille fine, flexible, non élastique, par exemple une feuille de papier, de plastique ou métallique qui n'est pas affectée par les conditions thermiques et de pression auxquelles elle est soumise pendant le procédé de transfert à chaud. De préférence, le support est une feuille de papier. Cette feuille peut être une feuille obtenue par voie humide à partir d'une suspension de fibres de cellulose, de liants et de charges. La feuille de papier peut en outre comprendre des additifs connus de l'homme du métier, pour la rendre indélaminable et résistante à la déchirure. Le support S possède une face recto 3 et une face verso 4. On peut éventuellement appliquer sur la face verso une couche qui empêche le papier de se courber (couche anti-roulage ou anti-tuilage) lorsqu'on dépose les couches 1 et 2 sur la face recto 3 du papier. Cette couche empêchant la courbure du papier peut par exemple être composée d'un liant, d'une charge et d'un latex. On peut également contrecarrer le roulage ou tuilage en remouillant et sèchant la face au verso. Un constituant de désolidarisation peut être introduit dans le support flexible ou sous forme d'une couche intermédiaire 2. La couche intermédiaire 2 est placée sur la face recto 3 du support S. Cette couche intermédiaire 2 a pour fonction de permettre la désolidarisation à chaud ou à froid de la couche 1 tranférée par rapport au support S. De préférence, cette couche est constituée de 50 parties d'alcool polyvinylique et 50 parties d'amidon, à 25% d'extrait sec. La couche transférable 1 est thermoplastique, réceptive aux agents d'impression et/ou d'écriture, et peut s'accrocher sur les matériaux constitutifs de la surface de l'article (A) sur lequel on effectue le transfert. La couche transférable est fusible à une température compatible avec la température à laquelle on soumet l'article pendant le transfert, pendant un temps donné. Elle peut par exemple être un adhésif sensible à la chaleur. De préférence, la couche est fusible entre 40 et 1800C. L'épaisseur de la couche-transférable 1 doit être suffisante pour qu'il n'y ait pas d'encre qui pénètre dans le support S. En effet, si de l'encre pénètre dans le papier, l'encre ayant pénétré ne sera plus transférée. De préférence, l'épaisseur de la couche est supérieure à 10 g/m2, en extrait sec. Sur la figure 2, on a représenté l'impression en continu d'une bande 5, par exemple une bande de tissu. On peut bien entendu envisager d'imprimer un support S constitué d'une autre matière, poreuse, semi-poreuse ou non poreuse. La bande 5 de tissu est déroulée d'un rouleau 6 et parvient au contact d'une feuille transfert F selon l'invention. La feuille transfert F est ellemême déroulée d'un rouleau 7 et passe par une station d'impression 8. Cette station d'impression 8 peut par exemple être une machine d'impression 8. Cette station d'impression 8 peut par exemple être une machine d'impression en mono ou quadrichromie. La feuille 7 imprimée et la bande de tissu 5 viennent en contact en amont de deux rouleaux presseurs chauffants 9a, 9b.Ces rouleaux 9a, 9b exercent une pression (flèches P1, P2) et la bande 5 de tissu est solidarisée avec la feuille F imprimée, au point 10 de contact tangent aux deux rouleaux. Cette solidarisation est maintenue pendant le temps qui sépare le point 10 de solidarisaton du point 11 de désolidarisation située en aval du point 10. I1 n'est pas nécessaire que les points 10 et 11 soient rapprochés. Au contraire, les points de solidarisation 10 et 11 peuvent être éloignés. Il est même préférable que la solidarisation de la feuille transfert F avec le tissu 5 ait lieu pendant une durée permettant le refroidissement de l'ensemble. La résine a ainsi le temps de s'accrocher sur le tissu 5. Cet accrochage est un accrochage physique par pénétration de la résine 1 dans les fibres du tissu ou à la surface de celui-ci, mais cet accrochage peut aussi être chimique. Au point de désolidarisation 11, on sépare la feuille transfert F du tissu 5 en effectuant une traction respectivement dans le sens inverse des forces de pression (flèches Tt, T2). Le tissu 5 comporte alors l'impression recouverte de la couche I transférée. La feuille F ne comporte alors que le support S et la feuille intermédiaire 2. On peut envisager un autre mode de réalisation du transfert selon l'invention. On peut par exemple réaliser un dessin sur la feuille F, soit manuellement, soit par tout procédé de reproduction, par exemple à l'aide d'une machine à photocopier en couleur. La feuille F alors peut avoir une dimension de 21 cmx29,7 cm, ou une dimension inférieure. On place la face imprimée de la feuille F sur un vêtement, par exemple un chemisier ou un polo. On applique la pression et la chaleur à l'aide d'un fer à repasser. On laisse refroidir l'ensemble. On désolidarise à froid, c'est-à-dire à température ambiante (250C), le chemisier de la feuille F. La pression nécessaire pour effectuer le transfert selon l'invention est faible, de l'ordre de 0,7 à 2 Pascals (0,1 à 0,3 Psi). Le temps pendant lequel on effectue la pression est de 1 à 50 secondes. La température de transfert est fonction de la résistance du support à la chaleur. Elle peut être comprise entre 40 et 1800C. EXEMPLES Les parties sont données en poids et en sec, sauf si l'on précise le contraire. EXEMPLE 1 On fabrique par voie humide, de façon classique, une feuille de papier à partir de fibres de cellulose. On dépose à l'aide d'une lame trainante ou une barre champion une couche constituée d'une composition aqueuse d'alcool polyvinylique/amidon (50/50) à 25% d'extrait sec et on la sèche ensuite. La couche ainsi déposée est de 6 g/m2, à l'état sec. On dilue ensuite de la gomme naturelle Damar dans le trichloroéthane (50/50) et on dépose la composition ainsi obtenue à l'aide d'une barre champion et on la sèche ensuite. La couche de résine à l'état sec est de 30 g/m2. Puis on écrit sur la couche Damar à l'aide de crayons feutres couramment vendus dans le commerce. On place la feuille transfert sur un tissu de coton, de façon que la gomme Damar soit en contact avec le tissu. On presse à chaud pendant 30 secondes à 1200C. La pression est de 0,7 Pa. On laisse refroidir à température ambiante l'ensemble feuille transfert et tissu. Puis on les désolidarise en tirant sur leurs extrémités. La feuille se sépare très facilement du tissu en laissant complètement la couche de résine et l'impression sur le tissu. Exemple comparatif On dépose la même couche de résine Damar sur un papier transfert TRANS-EZE vendu par la société KIMBERLY-CLARK. On effectue de la même manière le transfert, après impression, sur du tissu. On laisse refroidir l'ensemble à température ambiante. On essaye de désolidariser la feuille du tissu. Il est impossible de les désolidariser, la feuille transfert se déchirant et la résine restant partiellement sur la feuille, de même que l'impression. EXEMPLE 2 On dépose une couche de désolidarisation de la même manière qu'à l'exemple 1. On réalise une composition comprenant 100 parties de gomme copal-manille . 5-50 parties d'une charge, par exemple, du talc, du kaolin, des silices, des t carbonates et charges minérales diverses ou des charges organiques telles que polyoléfines, . 0-30 parties d'un plastifiant, par exemple l'huile de ricin, . 100 qsp de trichloroéthane. Le solvant régule la viscosité et le poids de la couche finale. Les charges améliorent la rugosité, la porosité et la matité de la surface et permettent une meilleure écriture sur la couche de résine en augmentant la surface spécifique de la couche et sa rugosité. Les plastifiants améliorent la flexibilité de la couche de résine et évitent qu'elle soit cassante. On dépose la composition de la même manière qu'à l'exemple 1. Le papier ainsi obtenu peut être imprimé ou écrit. L'impression est transférée comme réalisé à l'exemple 1. On peut facilement désolidariser le papier de la feuille de tissu, à température ambiante. Le dessin transféré résiste bien au lavage. EXEMPLE 3 On dépose sur un papier une couche de désolidarisationconstituée d'un mélange de silicone et de stéarochlorure de chrome. On réalise la composition suivante 100 parties de résine synthétique, qui est un polyéthylène-acide acrylique en milieu aqueux. 5 5 parties de silice. 100 parties qsp d'eau. On couche le papier avec cette composition. On obtient un papier imprimable, dont l'impression peut être transférée sur du tissu. Le papier peut se désolidariser du tissu à 250C. L'impression transférée résiste au lavage. EXEMPLE 4 On broie 40 parties en poids de résine Damar. On mélange 100 parties d'eau avec 1 partie d'un agent tensioactif ou agent de surface, par exemple un octylphénol éthoxylé. On ajouter 20 parties de liant, par exemple un copolymère éthylène-acide acryliique au mélange eau-dispersant puis on rajoute la résine Damar broyée. On dépose la composition obtenue sur du papier comportant la même couche de désolidarisation que dans l'exemple 3. On obtient un papier sur lesquel on peut écrire avec un crayon à mine de graphite. Le dessin ou l'écriture peut être transféré facilement par la chaleur sur un tissu. EXEMPLE 5 On réalise une composition, de la même manière que celle de l'exemple 4. Cette composition est la suivante . 100 parties en poids de résine Damar . 35 parties en poids de liant (copolymère éthylène-acide acrylique) 1 partie en poids de l'agent tensio-actif de l'exemple 4 80 parties'en poids d'eau. La composition obtenue est déposée sur un papier. On obtient un papier transfert qui permet le transfert à chaud de dessin ou écriture sur du tissu. REVENDICATIONS 1. Feuille pour transfert à chaud d'impression et/ou d'écriture pour décorer et/ou imprimer une surface d'un article (A), cette feuille comprenant - un support flexible (S) - une couche transférable (1), thermoplastique, réceptive aux agents d'impression et/ou d'écriture et pouvant s'accrocher sur les matériaux constitutifs de la surface de l'article (A) - un constituant de désolidarisation intrinsèque au support flexible (S) ou sous forme d'une couche intermédiaire (2) placée entre le support (S) et la couche transférable (1), ce constituant ayant pour fonction de permettre la désolidarisation complète à chaud ou à froid de la couche (1) après transfert, par rapport au support (S). 2. Feuille selon la revendication 1, caractérisée par le fait que la couche transférable (1) comprend une gomme ou résine synthétique ou naturelle ou leurs mélanges. 3. Feuille selon la revendication 2, caractérisée par le fait que la couche transférable (1) est thermoplastique entre 40 et 1800C environ. 4. Feuille selon l'une des revendications 1 à 3, caractérisée par le fait que la couche transférable (1) comprend : - au moins une résine ou gomme, - au moins un liant, - éventuellement une charge minérale ou synthétique, - éventuellement un plastifiant de la résine ou gomme. 5. Feuille selon lune des revendications 1 à 3, caractérisée par le fait que la couche transférable (1) comprend - au moins une résine ou gomme, - au moins un liant utilisé en papeterie - éventuellement un agent tensio-actif. 6. Feuille selon l'une des revendications 1 à 5, caractérisée par le fait que la résine ou gomme est choisie dans le groupe formé par les polymères ou les copolymères d'éthylène, de chlorure de vinyle, de styrène, de méthacrylate de méthyle, d'acide acrylique ou méthacrylique, d'éthylène téréphtalate et leurs mélanges, des polyamides tels que les polyhexaméthylène adipamide, le polyundécanamide les résines abiéto-formophénoliques abétio-maléiques, la colophane, les copals durs et demi-durs, l'ambrer les damars, la manille, les baumes de benjoin, le styrax, les laques naturelles et leurs mélanges. 7. Feuille selon la revendication 4, caractérisée par le fait que la charge est choisie parmi le groupe formé par le talc, les silices, le kaolin, les carbonates. 8. Feuille selon l'une des revendications 1 à 7, caractérisée par le fait que le support (S) comporte une couche anti tuilage ou anti-roulage. 9. Feuille selon l'une des revendications 1 à 8, caractérisée par le fait que le support (S) est une feuille fibreuse obtenue par voie humide. 10. Feuille selon les des revendications 1 à 9, caractérisée par le fait que le constituant de désolidarisation intrinsèque ou sous forme de couche intermédiaire (2) est un constituant barrière aux solvants des constituants de la couche transférable (1). 11. Feuille selon l'une des revendications 1 à 10, caractérisée par le fait que le constituant de désolidarisation est choisi parmi des liants utilisés en papeterie, les agents anti adhérents. 12. Feuille selon l'une des revendications 1 à 11, caractérisée par le fait que le constituant de désolidarisation est choisi parmi la fécule native ; l'amidon natif, notamment l'amidon de mais, blé, pomme de terre ; l'ester phosphorique d'amidon ; l'amidon carboxyméthylé ; la fécule oxydée ; la fécule enzymée (enzyme s la carboxyméthylcellulose ; l'acétate de polyvinyle ; des alginates, l'alcool polyvinylique ; une polyoléfine, un copolymère acrylate d'éthyle, acrylonitrile, N méthylolacrylamide, acide acrylique ; un copolymère butadiène, acrylonitrile, acide méthacrylique ; un copolymère styrène, butadiene, méthylacryl-amide ; et leurs mélanges. 13. Feuille selon l'une des revendications 11 et 12, caractérisée par le fait que le constituant ou la couche intermédiaire comprend 50 parties d'alcool polyvinylique et 50 parties d'amidon. 14. Feuille selon l'une des revendications 1 à 13, caractérisée par le fait que le constituant ou la couche intermédiaire de désolidarisation est choisi parmi un silicone, un complexe organique de chrome, comme par exemple un stéarochlorure de chrome et leurs mélanges. 15. Feuille selon l'une des revendications 1 à 14, caractérisée par le fait que le liant de la couche transférable est choisi parmi une polyoléfine ; un copolymère acrylate d'éthyle, acrylonitrile, N-méthylolacrylamide, acide acrylique ; un copolymère butadiène, acrylonitrile, acide méthacrylique ; un copolymère styrène, butadiene, méthylacryl-amide, un copolymère d'éthylène acide acrylique et leurs mélanges. 16. Procédé de transfert d'impression et/ou d'écriture pour décorer et/ou imprimer une surface d'un article (A) en utilisant une feuille selon l'une des revendications 1 à 15, caractérisée par le fait que - on imprime et/ou dessine un motif sur la face externe de la couche transférable (1), - on applique la face externe de la couche (1) sur l'article (A), - on presse l'ensemble à une température supérieure ou égale au point de ramollissement de la couche transférable (1), - éventuellement, on laisse refroidir l'ensemble feuille/article à température ambiante, - on désolidarise l'article (A) muni de l'impression et de la couche transférable (1) du support muni de la couche intermédiaire (2). 17. Procédé selon la revendication 16, caractérisée par le fait que la température de pressage est comprise entre 40 et 1800C. 18. Procédé selon la revendication 16 ou 17, caractérisée par le fait que la pression de pressage est comprise entre 0,7 et 2 Pascals. 19. Composition de la couche transférable (1) pour une feuille selon l'une des revendications 1 à 15, caractérisée par le fait qu'elle comprend - au moins une résine ou gomme en dispersion aqueuse - au moins un liant - éventuellement un agent tensio-actif - de l'eau 20. Composition selon la revendication 19, caractérisée par le fait qu'elle comprend : - de 10 à 90 parties en poids de résine - de 5 à 50 parties de liant - de 0,1 à 10 parties d'un agent tensio-actif - 100 parties d'eau